Brevet FR3075804A1 (20190628)

REVENDICATIONS1) Composition de polymérisation pour fabriquer un 5 matériau hybride pour la détection par scintillation plastique comprenant : - des monomères, des oligomères ou leurs mélanges destinés à former au moins un polymère constitutif d'une matrice polymérique ; 10 - un mélange fluorescent liquide comprenant en concentration molaire par rapport au nombre total de moles de fluorophore primaire dans le mélange fluorescent liquide i) 80 % à 99,6 % molaire d'un fluorophore primaire principal constitué de naphtalène et ii) 0,4 % à 20 % molaire d'un 15 fluorophore primaire supplémentaire dont le centroïde du spectre d'absorption lumineuse et du spectre d'émission de fluorescence ont respectivement une longueur d'onde comprise entre 250 nm et 340 nm et comprise entre 330 nm et 380 nm, la constante de décroissance de fluorescence est comprise 20 entre 1 ns et 10 ns, et le rendement quantique de fluorescence dans un solvant apolaire est compris entre 0,2 et\n<CLM>\1\t2) Composition de polymérisation selon la 25 revendication 1, dans laquelle les monomères, les oligomères ou leurs mélanges comprennent au moins un groupe aromatique, (méth)acrylique ou vinylique.\n<CLM>\1\tComposition de polymérisation selon la 30 revendication 1 ou 2, dans laquelle le mélange fluorescent liquide comprend 90 % à 99,1 % molaire du fluorophore primaire principal. -80-\n<CLM>\1\tComposition de polymérisation selon l'une quelconque des revendications précédentes, le fluorophore primaire supplémentaire a un rendement quantique de fluorescence dans un solvant apolaire compris entre 0,5 et\n<CLM>\1\t5) Composition de polymérisation selon l'une quelconque des revendications précédentes, dans laquelle le mélange fluorescent liquide comprend un fluorophore secondaire.\n<CLM>\1\tComposition de polymérisation selon la revendication 5, dans laquelle le fluorophore secondaire a un spectre d'absorption lumineuse et un spectre d'émission de fluorescence dont le centroïde est respectivement à une longueur d'onde comprise entre 330 nm et 380 nm et comprise entre 405 nm et 460 nm, et dont le rendement quantique de fluorescence dans un solvant apolaire est compris entre 0,5 et\n<CLM>\1\t7) Composition de polymérisation selon la revendication 5, dans laquelle le fluorophore secondaire a un spectre d'absorption lumineuse et un spectre d'émission de fluorescence dont le centroïde est respectivement à une longueur d'onde comprise entre 330 nm et 380 nm et comprise entre 460 nm et 550 nm, et dont le rendement quantique de fluorescence dans un solvant apolaire est compris entre 0,5 et\n<CLM>\1\t8) Composition de polymérisation selon la revendication 5, dans laquelle le fluorophore secondaire a un spectre d'absorption lumineuse et un spectre d'émission de fluorescence dont le centroïde est respectivement à une longueur d'onde comprise entre 330 nm et 380 nm et comprise -81- entre 550 nm et 630 nm, et dont le rendement quantique de fluorescence dans un solvant apolaire est compris entre 0,5 et\n<CLM>\1\t5\n<CLM>\1\tComposition de polymérisation selon l'une quelconque des revendications 5 à 8, dans laquelle le fluorophore secondaire est à une concentration massique par rapport à la masse de la composition de polymérisation qui est comprise entre 0,002 % et 0,5 % massique. 10\n<CLM>\1\tComposition de polymérisation selon l'une quelconque des revendications précédentes, dans laquelle la composition de polymérisation comprend 1 % massique à 25 % massique du mélange fluorescent liquide. 15\n<CLM>\1\tComposition de polymérisation selon l'une quelconque des revendications précédentes, comprenant en outre un solvant de polymérisation. 20\n<CLM>\1\tKit prêt à l'emploi avec fluorophores mélangés pour la fabrication d'une composition de polymérisation telle que définie selon l'une quelconque des revendications 1 à 11, comprenant séparément en vue de leur assemblage les composants du kit suivants : 25 i) des monomères, des oligomères ou leurs mélanges destinés à former au moins un polymère constitutif d'une matrice polymérique tels que définis dans la revendication 1 ou 2 et ; ii) un mélange fluorescent pour kit de polymérisation 30 comprenant en concentration molaire par rapport au nombre total de moles de fluorophore primaire dans le mélange fluorescent pour kit de polymérisation i) 80 % à 99,6 % molaire d'un fluorophore primaire principal constitué de naphtalène et ii) 0,4 % à 20 % molaire d'un fluorophore primaire supplémentaire dont le centroïde du spectre -82- d'absorption lumineuse et du spectre d'émission de fluorescence ont respectivement une longueur d'onde comprise entre 250 nm et 340 nm et comprise entre 330 nm et 380 nm, la constante de décroissance de fluorescence est comprise 5 entre 1 ns et 10 ns, et le rendement quantique de fluorescence dans un solvant apolaire est compris entre 0,2 et\n<CLM>\1\t13) Kit prêt à l'emploi avec fluorophores mélangés 10 selon la revendication 12, comprenant : - un premier compartiment I) contenant les monomères, les oligomères ou leurs mélanges ; - un deuxième compartiment II) contenant le mélange fluorescent pour kit de polymérisation. 15\n<CLM>\1\tKit prêt à l'emploi avec fluorophores mélangés selon la revendication 12 ou 13, dans lequel le mélange fluorescent pour kit de polymérisation comprend 90 % à 99,1 % molaire du fluorophore primaire principal. 20\n<CLM>\1\tKit prêt à l'emploi avec fluorophores mélangés selon l'une quelconque des revendications 12 à 14, dans lequel le mélange fluorescent pour kit de polymérisation représente 1 % massique à 25 % massique des composants du kit. 25\n<CLM>\1\tKit prêt à l'emploi avec fluorophores mélangés selon l'une quelconque des revendications 12 à 15, dans lequel un fluorophore secondaire tel que défini selon l'une quelconque des revendications 5 à 9, un solvant de 30 polymérisation ou leur mélange est mélangé avec les i) monomères, oligomères ou leurs mélanges et/ou ii) le mélange fluorescent pour kit de polymérisation. -83-\n<CLM>\1\tKit prêt à l'emploi avec fluorophores séparés pour la fabrication d'une composition de polymérisation telle que définie selon l'une quelconque des revendications 1 à 11, comprenant séparément en vue de leur assemblage les 5 composants du kit suivants : i') un premier mélange de polymérisation comprenant des monomères, des oligomères ou leurs mélanges destinés à former au moins un polymère constitutif d'une matrice polymérique tels que définis dans la revendication 1 ou 2 ; 10 et, en concentration molaire par rapport au nombre total de moles de fluorophore primaire dans le kit, 80 % à 99,6 % molaire d'un fluorophore primaire principal constitué de naphtalène ; ii') un deuxième mélange de polymérisation comprenant 15 des monomères, des oligomères ou leurs mélanges destinés à former au moins un polymère constitutif d'une matrice polymérique tels que définis dans la revendication 1 ou 2 ; et, en concentration molaire par rapport au nombre total de moles de fluorophore primaire dans le kit, 0,4 % à 20 % 20 molaire d'un fluorophore primaire supplémentaire dont le centroïde du spectre d'absorption lumineuse et du spectre d'émission de fluorescence ont respectivement une longueur d'onde comprise entre 250 nm et 340 nm et comprise entre 330 nm et 380 nm, la constante de décroissance de 25 fluorescence est comprise entre 1 ns et 10 ns, et le rendement quantique de fluorescence dans un solvant apolaire est compris entre 0,2 et\n<CLM>\1\t18) Kit prêt à l'emploi avec fluorophores séparés 30 selon la revendication 17, comprenant : - un premier compartiment I') contenant le premier mélange de polymérisation ; - un deuxième compartiment II') contenant le deuxième mélange de polymérisation. -84-\n<CLM>\1\tKit prêt à l'emploi avec fluorophores mélangés selon la revendication 17 ou 18, dans lequel, en concentration molaire par rapport au nombre total de moles de fluorophore primaire, le premier mélange de 5 polymérisation comprend 90 % à 99,1 % molaire du fluorophore primaire principal.\n<CLM>\1\tKit prêt à l'emploi avec fluorophores séparés selon l'une quelconque des revendications 17 à 19, dans 10 lequel le premier mélange de polymérisation et/ou le deuxième mélange de polymérisation comprennent un fluorophore secondaire tel que défini selon l'une quelconque des revendications 5 à 9, un solvant de polymérisation ou leur mélange. 15\n<CLM>\1\tKit prêt à l'emploi selon l'une quelconque des revendications 12 à 20, dans lequel les monomères, oligomères ou leurs mélanges représentent 75 % à 99 % en masse des composants du kit. 20\n<CLM>\1\tKit prêt à l'emploi selon l'une quelconque des revendications 12 à 21, dans lequel le fluorophore primaire principal représente 1 % massique à 25 % massique des composants du kit. 25\n<CLM>\1\tKit prêt à l'emploi selon l'une quelconque des revendications 12 à 22, dans lequel le fluorophore primaire supplémentaire représente 0,006 % massique à 5 % massique des composants du kit. 30\n<CLM>\1\tKit prêt à l'emploi selon l'une quelconque des revendications 12 à 23, comprenant en outre au moins un compartiment annexe contenant chacun III) un agent de réticulation ou un initiateur de polymérisation. 35 -85-\n<CLM>\1\tKit prêt à l'emploi avec polymères pour la fabrication d'un mélange d'extrusion, comprenant séparément en vue de leur assemblage les composants du kit suivants : i") des ingrédients polymérisés destinés à former une 5 matrice polymérique telle que définie selon la revendication 1 ou 2 ; ii') un mélange fluorescent pour kit d'extrusion comprenant en concentration molaire par rapport au nombre total de moles de fluorophore primaire dans le mélange 10 fluorescent pour kit d'extrusion i) 80 % à 99,6 % molaire d'un fluorophore primaire principal constitué de naphtalène et ii) 0,4 % à 20 % molaire d'un fluorophore primaire supplémentaire dont le centroïde du spectre d'absorption lumineuse et du spectre d'émission de fluorescence ont 15 respectivement une longueur d'onde comprise entre 250 nm et 340 nm et comprise entre 330 nm et 380 nm, la constante de décroissance de fluorescence est comprise entre 1 ns et 10 ns, et le rendement quantique de fluorescence dans un solvant apolaire est compris entre 0,2 et\n<CLM>\1\t20\n<CLM>\1\tKit prêt à l'emploi avec polymères selon la revendication 25, comprenant : - un premier compartiment I") contenant les ingrédients polymérisés ; 25 - un deuxième compartiment II") contenant le mélange fluorescent liquide pour kit d'extrusion.\n<CLM>\1\tKit prêt à l'emploi avec polymères selon la revendication 25 ou 26, dans lequel le mélange fluorescent 30 pour kit d'extrusion comprend 90 % à 99,1 % molaire du fluorophore primaire principal. -86-\n<CLM>\1\tKit prêt à l'emploi avec polymères selon l'une quelconque des revendications 25 à 27, dans lequel un fluorophore secondaire tel que défini selon l'une quelconque des revendications 5 à 9, un solvant de polymérisation ou 5 leur mélange est mélangé avec i) les ingrédients polymérisés et/ou ii) le mélange fluorescent pour kit d'extrusion.\n<CLM>\1\tKit prêt à l'emploi selon l'une quelconque des revendications 25 à 28, comprenant en outre : 10 - un compartiment secondaire contenant un fluorophore secondaire tel que défini selon l'une quelconque des revendications 5 à 9 et/ou un solvant de polymérisation.\n<CLM>\1\tKit prêt à l'emploi avec polymères selon l'une 15 quelconque des revendications 25 à 29, dans lequel les ingrédients polymérisés sont sous forme de granulés.\n<CLM>\1\tKit prêt à l'emploi selon l'une quelconque des revendications 12 à 30, dans lequel le fluorophore primaire 20 supplémentaire a un rendement quantique de fluorescence dans un solvant apolaire compris entre 0,5 et 1.